КОМПОЗИТЫ С РЕГУЛИРУЕМЫМ ВЫСВОБОЖДЕНИЕМ РЕАГЕНТОВ ДЛЯ ОБРАБОТКИ СКВАЖИН

1. Композит для обработки скважин, содержащий реагент для обработки скважин и обожженный пористый оксид металла, в котором пористость и проницаемость обожженного пористого оксида металла является такой, что реагент для обработки скважин адсорбируется во внутрипоровых пространствах пористого оксида металла, и в котором, кроме того:
2
2
(a) площадь поверхности обожженного пористого оксида металла составляет от приблизительно 1 м/г до приблизительно 10 м/г;
(b) диаметр частиц обожженного пористого оксида металла составляет от приблизительно 0,1 до приблизительно 3 мм; и
3
(c) объем пор обожженного пористого оксида металла составляет от приблизительно 0,01 до приблизительно 0,10 г/см.
2. Композит для обработки скважин по п. 1, который содержит от приблизительно 1 до приблизительно 50 мас.% реагента для обработки скважин.
3. Композит для обработки скважин по п. 1, в котором адсорбент дополнительно содержит диоксид кремния.
4. Композит для обработки скважин по п. 1, в котором реагент для обработки скважин выбран из группы, которую составляют ингибиторы отложений, ингибиторы коррозии, ингибиторы парафинов, ингибиторы солей, ингибиторы газовых гидратов, ингибиторы асфальтенов, поглотители кислорода, биоциды, пенообразующие вещества, деэмульгаторы, поверхностно-активные вещества и их смеси.
5. Композит для обработки скважин по п. 1, в котором обожженный пористый оксид алюминия представляет собойальфа/дельта/тета-оксид алюминия или альфа-оксид алюминия.
6. Композит для обработки скважин, вводимый в подземный пласт, причем данный композит для обработки скважин содержит реагент для обработки скважин и обожженный пористый оксид металла, при этом пористость и проницаемость обожженного пористого оксида алюминия является такой, что реагент для обработки скважин абсорбируется во внутрипоровых пространствах пористого оксида алюминия, и, кроме того, реагент для обработки скважин способен десорбироваться, как правило, при постоянной скорости в течение продолжительного периода времени в пластовой текучей среде, содержащейся в подземном пласте.
7. Композит для обработки скважин по п. 6, в котором оксид алюминия обжигают при температуре, превышающей или равной 1200°C.
8. Композит для обработки скважин по п. 7, в котором оксид алюминия обжигают при температуре, превышающей или равной 1400°C.
9. Композит для обработки скважин по п. 6, в котором пористый оксид металла представляет собой оксид алюминия.
10. Композит для обработки скважин по п. 6, в котором реагент для обработки скважин растворяется в воде.
11. Композит для обработки скважин по п. 6, в котором реагент для обработки скважин растворяется в углеводородах.
12. Композит для обработки скважин по п. 6, который содержит от приблизительно 1 до приблизительно 50 мас.% реагента для обработки скважин.
13. Композит для обработки скважин по п. 6, в которомадсорбент дополнительно содержит диоксид кремния.
14. Композит для обработки скважин по п. 6, в котором преобладает, по меньшей мере, одно из следующих условий:
2
2
(a) площадь поверхности обожженного пористого оксида металла составляет от приблизительно 1 м/г до приблизительно 10 м/г;
(b) диаметр частиц обожженного пористого оксида металла составляет от приблизительно 0,1 до 3 мм; и
3
(c) поровый объем обожженного пористого оксида металла составляет от приблизительно 0,01 до приблизительно 0,10 см/г;
3
(d) насыпная плотность композита составляет от приблизительно 75 до приблизительно 150 фунтов на кубический фут (от 1,2 до 2,4 г/см);
3
(e) удельный вес композита для обработки скважин составляет менее чем или равняется 3,75 г/см.
15. Композит для обработки скважин по п. 14, в котором обожженный пористый оксид металла представляет собой оксид алюминия.
16. Расклинивающий наполнитель, содержащий композит для обработки скважин по п. 6, в котором не более чем 15% расклинивающего наполнителя раздавливается при смыкающем напряжении, составляющем 10000 фунтов на квадратный дюйм (68,95 МПа), когда композит содержит 10 мас.% реагента для обработки скважин.
17. Композиция для обработки скважин, содержащая композит для обработки скважин по п. 6 и расклинивающий наполнитель.
18. Композиция для обработки скважин, содержащая расклинивающий наполнитель по п. 17 и, по меньшей мере, один
дополнительный расклинивающий наполнитель.
19. Композиция для обработки скважин по п. 18, содержащая от приблизительно 1 до приблизительно 99 мас.% указанного, по меньшей мере, одного дополнительного расклинивающего наполнителя.
20. Способ обработки подземного пласта, пронизанного стволом скважины, который включает закачивание в ствол скважины текучей среды для обработки скважин, содержащей композит по п. 6.
21. Способ по п. 20, который включает осуществление гидравлического разрыва пласта путем закачивания текучей среды для обработки скважин в ствол скважины при давлении, достаточном для инициирования или увеличения разрыва.
22. Способ по п. 21, дополнительно включающий введение реагента для обработки скважин в ствол скважины после расходования, по меньшей мере, части реагента для обработки скважин на композите для пополнения или повторной активации обожженного пористого оксида металла в композите.
23. Способ стимуляции подземного пласта, который включает закачивание в пласт текучей среды для обработки скважин, содержащей композит по п. 6.
24. Способ обработки подземного пласта, который включает введение в подземный пласт или ствол скважины, пронизывающий подземный пласт, композита по п. 6, где прочность на раздавливание композита для обработки скважин, содержащего 10 мас.% реагента для обработки скважин, при 10000 фунтов на квадратный дюйм (68,95 МПа) является практически такой же, как прочность на раздавливание пористого оксида металла без реагентадля обработки скважин.
25. Способ ингибирования или регулирования скорости высвобождения реагента для обработки скважин в подземном пласте или в стволе скважины путем введения в пласт или ствол скважины композита по п. 6, в котором композит после однократной обработки имеет продолжительность действия, составляющую, по меньшей мере, шесть месяцев.
26. Способ ограничения поступления песка в ствол скважины, пронизывающий подземный пласт, включающий:
введение в ствол скважины суспензии композита для обработки скважин по п. 6 и текучий носитель;
помещение композита вблизи подземного пласта для образования проницаемого текучей средой уплотнения, способного уменьшать или практически предотвращать прохождение пластовых частиц из подземного пласта в ствол скважины при одновременном свободном прохождении пластовых текучих сред из подземного пласта в ствол скважины.
27. Способ по п. 26, дополнительно включающий помещение фильтра в ствол скважины, предварительно заполненный композитом для обработки скважин.